(57)【要約】【課題】この発明は、強度特性の点では従来品と同程度の性能を有し、かつ耐凍害性および加工性に優れていることは勿論のこと、軽量性、不燃性にも優れた無機質成型体とその製造方法を提供する。【解決手段】２０〜３５重量％のセメント、１０〜８０重量の珪酸質材料、０〜１５重量％のパーライト、２〜１０重量％のマイカ、２〜１０重量％のワラストナイト、３〜８重量％の繊維材料と適量の撥水剤と水とを混合して原料スラリーとし、次にこの原料スラリーをプレスにより脱水成型して成型体を製造し、さらに該成型体を養生および乾燥することを特徴とする軽量で耐凍害性に優れた無機質成型体の製造方法。【選択図】  なし【特許請求の範囲】
【請求項１】
２０〜３５重量％のセメント、１０〜８０重量の珪酸質材料、０〜１５重量％のパーライト、２〜１０重量％のマイカ、２〜１０重量％のワラストナイトと３〜８重量％の繊維材料を含むことを特徴とする軽量で耐凍害性に優れた無機質成型体。
【請求項２】
珪酸質材料が、０〜２５％重量のフライアッシュ、５〜２５重量％の珪酸質中空体および５〜３０重量％の珪藻土からなる請求項１記載の軽量で耐凍害性に優れた無機質成型体。
【請求項３】
珪酸質中空体が、フライアッシュバルーン、フライアッシュビーズ、シラスバルーンまたはマールライトからなる請求項２記載の軽量で耐凍害性に優れた無機質成型体。
【請求項４】
繊維材料が４〜７重量％のパルプと０．１〜１．０重量％の有機質繊維からなる請求項１〜３のいずれかに記載の軽量で耐凍害性に優れた無機質成型体。
【請求項５】
撥水剤を０．０５〜０．５重量％含むことを特徴とする請求項１〜４のいずれかに記載の軽量で耐凍害性に優れた無機質成型体。
【請求項６】
撥水剤が、高級脂肪酸エステルまたは／およびシリコーン系撥水剤からなる請求項５記載の軽量で耐凍害性に優れた無機質成型体。
【請求項７】
無機質板の嵩比重が０．９以下である請求項１〜６のいずれかに記載の軽量で耐凍害性に優れた無機質成型体。
【請求項８】
２０〜３５重量％のセメント、１０〜８０重量の珪酸質材料、０〜１５重量％のパーライト、２〜１０重量％のマイカ、２〜１０重量％のワラストナイト、３〜８重量％の繊維材料と適量の撥水剤と水とを混合して原料スラリーとし、次にこの原料スラリーを脱水成型して成型体を製造し、さらに該成型体を養生および乾燥することを特徴とする軽量で耐凍害性に優れた無機質成型体の製造方法。
【発明の詳細な説明】
【０００１】
【発明の属する技術分野】
本発明は、建築物の外壁材、天井材および内装材などに好適に使用される軽量で耐凍害性に優れた無機質成型体とその製造方法に関するものである。
【０００２】
【従来の技術】
従来、建築物の外壁材、天井材あるいは内装材などに使用される建築材料の一つとして、窯業系の建築材料が知られている。例えば、２０〜２７重量部のポルトランドセメント、消石灰に換算して１３〜１８重量部の生石灰又は消石灰、４３〜５０重量部のパーライト、４〜７重量部のパルプ、０．２〜１重量部の有機質繊維と適量の混和剤と水とを混合してスラリーとし、次にこのスラリーをプレスにより脱水成型して成型体を製造し、更に該成型体をオートクレーブ養生および乾燥してなる珪酸カルシウム系内外装板が知られている（特許文献１参照。）。しかしながら、この珪酸カルシウム系内外装板ではある程度軽量な製品が得られる可能性はあるが、珪酸質中空体等を使用するものではないために、満足できる十分なレベルの耐凍害性は得られないという課題があった。
【０００３】
また別に、２０〜２７％のポルトランドセメント、消石灰に換算して１３〜１８％の生石灰または消石灰、４３〜５０％の珪藻土と珪酸質中空体より成り珪酸質中空体が２０％以上である珪酸質材料、４〜９％のパーライト、４〜７％のパルプ、０．２〜１％の有機質繊維と、適量の混和剤と水とを混合しスラリーとし、次にこのスラリーをプレスにより脱水成型して成型体を製造し、更に該成型体をオートクレーブ養生および乾燥してなる、耐凍害性および加工性に優れた珪酸カルシウム系成型体からなる外装板が提案されている（特許文献１参照。）。この外装板は、軽量で加工性と耐凍害性を満足すると推定されるが、使用されるケイ藻土と珪酸質中空体は原料単価が高く、これらを多く使用すると原料コストが高くなり、経済的に工場採算性が取れなくなる。それゆえ、特殊な用途である化粧部材等で市販されており、一般の内外装材としては流通していないのが現実である。
【０００４】
そしてこのような建築材料の中で、特に窯業系外壁材（サイディング）の製品嵩比重は現在０．９５から１．１０の範囲にあり、外壁材として用いられる板１枚の重量は２５〜６０Ｋｇにもなるので、壁材の施工にあたってはいわゆる重量物の取り扱いとなり、施工には２名以上の共同作業者が必要となる。このことから軽量化の要望が強く出されているにもかかわらず、性能面から嵩比重０．９以下のサイディングは未だ市販されていない。
【０００５】
そこで、本発明者らは種々の原料で検討した結果、珪藻土とフライアッシュバルーンを新たに配合した組成物を用いることによって、窯業系の建築材料としての基本性能を満足していて、かつ嵩比重が０．９以下と軽量なサイディングの生産が可能であることを見いだした。
【０００６】
【特許文献１】
特許第２６１１８８６号公報
【０００７】
【特許文献２】
特開２００１−２０６７６２号公報
【０００８】
【発明が解決しようとする課題】
そこで本発明の目的は、強度特性等基本特性の点では十分なレベルの性能を示し、かつ、汎用的使用が十分可能なコストで生産可能な軽量性および耐凍害性に優れていることは勿論、加工性と不燃性にも優れた無機質成型体とその製造方法を提供することにある。
【０００９】
【課題を解決するための手段】
本発明者らのサイディングに関する検討によれば、軽量化はパーライトを増量することによって達成できたが、強度特性と耐凍害性は満足できなかった。そこで、珪藻土やフライアッシュバルーンを配合することなど、更に組成の検討を行ない、前記課題を解決できることを見出し本発明に到達した。
【００１０】
本発明の軽量で耐凍害性に優れた無機質成型体は、２０〜３５重量％のポルトランドセメント、１０〜８０重量の珪酸質材料、０〜１５重量％のパーライト、２〜１０重量％のマイカ、２〜１０重量％のワラストナイトと３〜８重量％の繊維材料を含む無機質成型体である。
【００１１】
また、本発明の軽量で耐凍害性に優れた無機質成型体は、２０〜３５重量％のセメント、１０〜８０重量の珪酸質材料、０〜１５重量％のパーライト、２〜１０重量％のマイカ、２〜１０重量％のワラストナイト、３〜８重量％の繊維材料と適量の撥水剤と水とを混合して原料スラリーとし、次にこの原料スラリーを脱水成型して成型体を製造し、さらに該成型体を養生および乾燥することことによって製造することができる。
【００１２】
【発明の実施の形態】
本発明の軽量で耐凍害性に優れた無機質成型体は、基本的に下記の組成成分で構成される。
【００１３】
(a) ２０〜３５重量％のセメント、
(b) １０〜８０重量％の珪酸質材料、
(c) ０〜１５重量％のパーライト、
(d) ２〜１０重量％のマイカ、
(e) ２〜１０重量％のワラストナイト、
(f) ３〜８重量％の繊維材料。
【００１４】
本発明の無機質成型体では、セメントの使用量を２０〜３５重量％の範囲とする。セメントの使用量が２０重量％より少ないと、製品の曲げ強度や凍害性が低下する。一方、セメント量が３５重量％より多いと、製品の嵩比重が大きくなり、さらに釘打ちやカット性等の低下につながる。セメントの好ましい使用量は、２５〜３０重量％である。
【００１５】
本発明で使用することができるセメントとしては、ポルトランドセメントが最も好ましく、ＪＩＳＲ５２１０に規定されている普通、早強、超早強、中庸熱、耐硫酸塩あるいは低熱等のポルトランドセメントを挙げることができるが、普通ポルトランドセメントの使用で十分である。
【００１６】
また、本発明では、他のセメントとしてＪＩＳＲ５２１１に規定されている高炉セメント、ＪＩＳＲ５２１２に規定されているシリカセメントおよびＪＩＳＲ５２１３に規定されているフライアッシュセメント等も使用可能である。
【００１７】
本発明の無機質成型体においては、１０〜８０重量％の珪酸質原料を使用する。本発明で用いられる珪酸質原料としては、フライアッシュと珪酸質中空体と珪藻土等が挙げられる。
【００１８】
ここで、珪酸質原料として用いられるフライアッシュは、石炭火力発電所で排出される石炭の焼成灰を集塵したものであり、ＪＩＳＡ６２０１で規定されている。フライアッシュには、Ｉ種、II種６およびIII種の３種類があり、いずれも使用可能である。さらに分級した比表面積の大きい高グレードのフライアッシュも使用可能である。
【００１９】
フライアッシュの使用量は、好ましくは０〜２５重量％である。フライアッシュの使用量が少ないと比重が高くなり、また、使用量が多くなると他の原料配合を圧迫することとなる。フライアッシュのより好ましい使用量は８〜１５重量％である。
【００２０】
また、本発明で珪酸質原料として用いられる珪酸質中空体としては、フライアッシュバルーン、シラスバルーン、マールライトおよびセラミックバルーン等が挙げられる。これらは単独あるいは混合して使用することができる。珪酸質中空体は、軽量化と耐凍害性向上の役割を担い、成型時のプレス圧力に耐え得るものであることが好ましい。珪酸質中空体は高温で焼成したものであり、外殻があり中が中空である。この外殻は厚く、また水を吸着せず、外圧（プレス圧）にも耐えれる程の剛性を持っている。また、嵩比重も０．０５〜０．３程度で小さく軽量化に寄与するものである。
【００２１】
この珪酸質中空体は吸水率が非常に小さい（０％）ことから、耐凍害性の向上に寄与している。フライアッシュバルーンは、フライアッシュを加熱発泡させて製造された珪酸カルシウムよりなる中空球状粒子であり、各種粒径のものが市販されており、これらを使用することができる。
【００２２】
シラスバルーンは、シラスを加熱発泡させて製造された珪酸カルシウムを主成分としてなる中空球状粒子である。また、マールライトは、福島県福島市飯坂に産出する火山性細粒ガラス質凝灰岩を高温で加熱発泡させて製造される中空球状粒子である。セラミックバルーンは、各種市販されており、太平洋セメント（株）のアサノスーパーライトやイースファイアーズ（いずれも商品名）などが使用可能である。
【００２３】
本発明では、珪酸質中空体として、ＪＩＳＡ５００７で規定されているパーライトＬを使用することができる。パーライトＬは、外殻が厚い中空状で嵩比重が０．２５〜０．５と小さく、吸水率も低いので、珪酸質中空体として使用可能である。
【００２４】
本発明で用いられる珪酸質中空体の使用量は、好ましくは５〜２５重量％である。珪酸質中空体の使用量が少なすぎると、耐凍害性の低下となり、また、多すぎると、コストアップとなる。珪酸質中空体の好ましい使用量は、８〜２０重量％である。
【００２５】
本発明で用いられる珪藻土としては、国産、アメリカ産および中国産他全てのものが使用可能である。通常、珪藻土の嵩比重は０．２〜０．５である。珪藻土の焼成品も使用可能であるがやや反応性に乏しい。
【００２６】
本発明で用いられる珪藻土の好ましい使用量は５〜３０重量％である。珪藻土の使用量が５重量％より少ないと、曲げ強度の低下となり、また、３０重量％を超えると、プレス成型時の脱水成型性が低下する傾向を示す。珪藻土のより好ましい使用量は、１０〜２５重量％である。
【００２７】
本発明の無機質成型体では、パーライトを添加することができる。パーライトとしては、ＪＩＳＡ５００７で規定されているパーライトＦやパーライトＳが挙げられる。パーライトＦの嵩比重は０．０２〜０．１０、パーライトＳの嵩比重は０．１〜０．２５である。これらは、ＪＩＳＡ５００７で規定されている一般的によく使用される軽量骨材で、発砲時に外殻が破れ易く、また水も入り易く、外殻は薄くて脆い部分が多のでプレス圧で破壊するものが多い。本発明では、パーライトＦが軽量であり特に好ましく用いられる。
【００２８】
パーライトの好ましい添加量は０〜１５重量％である。パーライトは、製品の軽量化とスラリー脱水成型工程におけるろ過助剤の役目をするが、添加量が少なくてもフライアッシュバルーンがろ過助剤の役目をする。一方、パーライトの添加量が多すぎると、材料分離を生じ易くなり、スラリー上面にパーライトが浮き、そのままプレス成型すると製品表面の美観が損なわれるだけでなく、所定の比重、強度を持つ製品が得られなくなる。さらに、プレス成型時に圧力によるパーライトの破損が生じ、所定の比重を得られないだけでなく、耐凍害性能を阻害する傾向を示す。パーライトのより好ましい添加量は０〜１０重量％である。
【００２９】
本発明で用いられるマイカは、寸法安定性および耐火性能を付与する役割を持ち、その添加量は２〜１０重量％である。マイカの添加量が少なすぎると寸法安定性および耐火性能を満足し難い。また、マイカの添加量は多いほど寸法安定性と耐火性能に効果はあるが、原料配合の割合から５重量％までとすることが好ましい。
【００３０】
本発明で用いられるワラストナイトは、耐火性能および補強性能を付与する役割を持ち、その添加量は２〜１０重量％である。添加量が少ないと耐火性能を満足し難い。また、ワラストナイトの添加量は多いほど耐火性能と補強性能に効果があるが、原料配合の割合から５重量％までとすることが好ましい。
【００３１】
本発明の無機質成型体では、製品の強度向上と軽量化を図るため繊維材料を添加する。繊維材料の添加量は３〜８重量％であり、好ましい添加量は４〜７重量％である。好適な繊維材料としては、例えば、パルプと有機質繊維が挙げられる。
【００３２】
パルプは、あらゆる種類のパルプが使用可能であり、中でもＮＵＫＰ（針葉樹の未さらしクラフトパルプ）、麻パルプおよびサイザルパルプの使用が好ましい。さらにパルプとして回収故紙の使用も可能である。パルプの好ましい添加量は３〜８重量％である。パルプの添加量が少ないと曲げ強度が低くなり、さらに釘の引き抜き抵抗性や鋸引き等の加工性が低下する傾向を示す。またパルプの添加量が多すぎると、製品の不燃性が損なわれることおよび吸水による寸法の安定性が低下する傾向を示す。パルプのより好ましい使用量は、４〜７重量％である。
【００３３】
パルプは繊維長が長いほど補強性能に優れており、できれば平均繊維長１．４ｍｍ以上のパルプの使用が好ましいが、１．４ｍｍ以下の繊維長のパルプも混合して使用される。繊維長の上限は通常２．５ｍｍ程度である。
【００３４】
また有機質繊維は、市販されている通常の繊維を使用することができるが、アルカリ雰囲気下でのオートクレーブ養生に耐える有機質繊維が好ましい。特に、ポリプロピレン繊維またはアクリル系繊維が好ましく用いられる。有機質繊維の添加量は、好ましくは０．１〜１．０重量％である。添加量が少なすぎると分散性と補強性について十分な添加効果が得られず、多すぎると、製品の不燃性の低下を招くことがある。有機質繊維のより好ましい使用量は、０．２〜０．８重量％である。また、有機質繊維の繊維長は、好ましくは３〜１５ｍｍ、より好ましくは６〜１０ｍｍであり、分散性と補強効果に寄与する。
【００３５】
本発明の無機質成型体においては、上述した成分原料に加えて、適量の撥水剤を使用することができる。撥水剤としては、高級脂肪酸エステル系、ワックス系、シリコーンオイル系等の撥水剤が使用でき、アルカリ雰囲気下でオートクレーブ養生に耐える撥水剤が好ましく、例えば、高級脂肪酸エステル系の撥水剤としては、近代化学工業（株）製商品名ペルトールＣＳ−１０４、竹本油脂（株）製商品名ＴＫＣ−１０１Ｄ、中京油脂（株）商品名セロゾールＪ１６０、ワックス系の撥水剤としてはアデカファインケミカル（株）商品名ＥＸ−１０５、また、シリコン系の撥水剤としては東レダウコーニングシリコーン（株）製商品名ＢＹ１６−８４６などが市販されている。無機質成型体はその製造過程において、最高１８０℃の温度で高アルカリ（ＰＨ１２以上）の雰囲気下でオートクレーブ養生されるので、撥水剤はこの条件に耐えられるものが使用される。
【００３６】
撥水剤の好ましい添加量は、原料の固形分重量に対して０．０５〜０．５重量％が好ましい。添加量が少なすぎると撥水性の効果が小さくなり、多すぎると耐凍害性の低下を生ずることがある。撥水剤のより好ましい添加量は、０．１〜０．３重量％であり、更に好ましくは０．１〜０．２重量％である。
【００３７】
また、本発明の無機質成型体の製造においては、上述した成分原料に加えて、適量の水を使用する。水の使用量は、通常使用される量であり、原料の固形分重量に対して２００〜３００重量％が好ましい。添加量が少なすぎると原料の分散性の効果が小さくなり、多すぎると脱水成型性が低下することがある。本発明で好ましく用いられる水としては、ＰＨ１０以上のアルカリ水が挙げられる。
【００３８】
次に、本発明の無機質成型体の製造方法について例示説明する。本発明の無機質成型体の製造方法は、これに限定されない。
【００３９】
本発明では、２０〜３５重量％のポルトランドセメント、０〜２５％重量のフライアッシュ、５〜２５重量％の珪酸質中空体、５〜３０重量％の珪藻土、０〜１５重量％のパーライト、２〜１０重量％のマイカ、２〜１０重量％のワラストナイト、４〜７重量％のパルプ、０．１〜１．０重量％の有機質繊維と適量の撥水剤と水とを混合して原料スラリーとし、次にこの原料スラリーをプレスにより脱水成型して成型体を製造し、さらに該成型体を養生および乾燥することにより、軽量で耐凍害性に優れた無機質成型体を製造することができる。
【００４０】
具体的には、まず、繊維材料（パルプと有機質繊維）と水とを混合して、パルプ濃度が約５％程度の繊維材料スラリーを予め調整する。この繊維材料スラリーを混合槽に移し、所定量のポルトランドセメント、珪藻土、フライアッシュ、フライアッシュバルーン、パーライト、マイカ、ワラストナイトおよび撥水剤を加える。これを３〜５分間混合撹拌して原料スラリーを製造する。次に、得られた原料スラリーを型枠に流し込み、２０〜２００秒間予備脱水してからプレス成型機に移し、成型圧力２０〜５０Ｋｇ／ｃｍ2で３０〜２００秒間プレス成形して成型体（板）を製造する。
【００４１】
この成型体をプレス成型機から取り出し、６０℃、９８％ＲＨで６〜２０時間１次養生を行なった後、オートクレーブ養生缶に移す。温度１５０〜１８０℃、圧力０．３８〜０．９２ＭＰａの条件で、４〜１０時間の温度保持を行い、オートクレーブ養生を実施する。さらに、１００〜１２０℃で１時間以上の含水率調整を行い、含水率５〜１５％の無機質成型成型体を得る。このようにして厚さ１０〜１００ｍｍ、嵩比重０．７〜０．９の軽量で耐凍害性に優れた無機質成型体を製造することができる。
【００４２】
成型体の養生方法には、自然養生、蒸気養生、オートクレーブ養生および水中養生があり、一般に工業的に使用されるのは蒸気養生とオートクレーブ養生である。本発明の養生にはいずれの方法も適用できるが、上記のように１次養生後にオートクレーブ養生を行うことが好ましい。その目的は、成型後すぐに成型体をオートクレーブ養生の高温、高圧下にさらすと、成型体がまだ柔らかいために高温水の流速で板の変形や空隙欠陥、亀裂、爆裂などが生じて、均一な板を得ることができないので、成型後にまず１次養生を行い、ある程度の水和反応を進行させて板の形状を安定化させるのである。
【００４３】
また、オートクレーブ養生により、安定な針状結晶であるトバモライト結晶を生成させることができる。このトバモライト結晶を多く生成することにより、無機質板の曲げ強度と寸法安定性を向上させることができる。
【００４４】
本発明の無機質成型体は、好適には板状で、外装材、内装材、耐火材、防音材、断熱材、防水材および調湿材等に好ましく適用される。
【００４５】
次に、本発明の無機質成型体とその製造方法を実施例により説明する。
【００４６】
【実施例】
本発明において、無機質成型体の機械的特性は、それぞれ次のＪＩＳ法に準じて測定した。
嵩比重  ：ＪＩＳ  Ａ  ５４３０
曲げ強度：ＪＩＳ  Ａ  １４０８
凍結融解試験：ＪＩＳ  Ａ  ５４２２
難燃性試験：ＪＩＳ  Ａ  １３２１
吸水による長さ変化試験：ＪＩＳ  Ａ  ５４３０
（実施例１〜５、比較例１〜２）
表１に示した組成成分に従い、次のとおり実施した。水１１３００リットルに、パルプ（米国製針葉樹の未さらしクラフトパルプ、商品名：サモアパルプ）４８６Ｋｇとポリプロピレン繊維（ダイワボウ社製、６ｍｍ長）１１Ｋｇを加え、約４．２％の濃度のパルプスラリーを調整した。該パルプスラリ−２６４０リットルを混合槽に移し、さらに水３１８０Ｋｇ、ポルトランドセメント（太平洋セメント（株）製普通ポルトランドセメント）４４８Ｋｇ、フライアッシュ（四電産業（株）製フライアッシュII種）２６９Ｋｇ、珪藻土（秋田産）１７９Ｋｇ、フライアッシュバルーン（東京興業貿易商会：商品名Ｔビーズ）２１５Ｋｇ、パーライトＦ（三井金属工業（株）製商品名パーライト加工４号１２１７９Ｋｇ、マイカ（中国産）４５Ｋｇ、ワラストナイト（中国産）４５Ｋｇ、リサイクル材（セメント、パルプ、マイカ他の組成で成型した生産時の不良屑を粉砕したもの）３０１Ｋｇ、撥水剤（東レダウコーニングシリコーン社製商品名ＢＹ１６−８４６）１８Ｋｇを加えた後、２０分間混合撹拌して原料スラリ−を調整した。得られた原料スラリー２５０Ｋｇを型枠に流し込み、３０秒間予備脱水後、３０００トンプレス成型機に移し、成型圧力４０Ｋｇ／ｃｍ2で３５秒間プレスして成型体を得た。成型機から取り出された成型体を６０℃で９時間１次養生した後、１６５℃（圧力０．６ＭＰａ）の条件下でオートクレーブ養生を行った。更に、１２０℃で１時間乾燥して、１１００×３１００×２０ｍｍの成型体を得た。測定結果を表１（実施例１〜５）と表２（比較例１〜２）に示す。
【００４７】
【表１】
2004196601.tif 000002
【００４８】
【表２】
2004196601.tif 000003
【００４９】
実施例１〜５においては、嵩比重０．９以下で高強度の製品が得られる。また、難燃性試験で合格となり、吸水長さ変化率を満足する。これに対し、ワラストナイトを用いていない比較例１では、難燃性試験の表面クラックが多く不合格である。また、マイカを用いていない比較例２では、吸水長さ変化率が大きく満足しない。
【００５０】
（実施例６〜９）
上記実施例３において、撥水剤の種類と添加量を表３のとおり変えたこと以外は、実施例３と同様に実施して、成型体を得た。測定結果を表３に示す。なお、使用した撥水剤は次のとおりである。
・シリコン系とは：東レダウこーにング社製商品名ＢＹ１６−８４６
・高級脂肪酸エステル系とは：近代化学工業社製商品名ペルトールＣＳ−１０４
【００５１】
【表３】
2004196601.tif 000004
【００５２】
表３に示すように、耐凍害性の評価として凍結融解試験を実施した。実施例６〜９の成型体においては、厚み増加率が非常に小さく、凍結融解性能を満足しており、耐凍害性の向上が認められる。
【００５３】
【発明の効果】
本発明によれば、嵩比重が０．９以下の製品で軽量であることに加えて、十分な機械特性を持ち、耐凍害性が大幅に向上されていることは勿論のこと、加工性、軽量性、不燃性にも優れた無機質成型体（板）が得られる。すなわち、本発明の無機質成型体は本発明の課題を解消できる建築物内外装板の提供を可能にした。
【００５４】
また、本発明の無機質成型体は、従来の製造工程で発生していた脱水成型不良等の問題を惹起することなく、安定した品質の成型体として製造することができる。